(57)【要約】【課題】環境対応型インキ使用の印刷に際して優れたインキセット性と印刷光沢を両立して与える環境対応型インキ用のオフセット印刷用塗工紙と、再生紙として処理する際に脱墨が容易である易脱墨性印刷物を提供する。【解決手段】原紙の片面または両面に少なくとも１層の塗工層を設けた環境対応型インキ用のオフセット印刷用塗工紙において、該塗工層中に含有される顔料が板状軽質炭酸カルシウムであることを特徴とする環境対応型インキ用のオフセット印刷用塗工紙、および該オフセット印刷用塗工紙に、植物由来の油の含有比率が全インキに対して２０質量％以上である環境対応型インキを用いてオフセット印刷された印刷物であることを特徴とする易脱墨性印刷物。【選択図】　なし【特許請求の範囲】
【請求項１】
原紙の片面または両面に少なくとも１層の塗工層を設けた環境対応型インキ用のオフセット印刷用塗工紙において、該塗工層中に含有される顔料が板状軽質炭酸カルシウムであることを特徴とする環境対応型インキ用のオフセット印刷用塗工紙。
【請求項２】
塗工層中に含有される板状軽質炭酸カルシウムが、全顔料の３０質量％以上であり、平均粒子径１．５μｍ以下であることを特徴とする請求項１に記載の環境対応型インキ用のオフセット印刷用塗工紙。
【請求項３】
前記請求項１または２記載の環境対応型インキ用のオフセット印刷用塗工紙に、植物由来の油の含有比率が全インキに対して２０質量％以上である環境対応型インキを用いてオフセット印刷された印刷物であることを特徴とする易脱墨性印刷物。
【発明の詳細な説明】
【０００１】
【発明の属する技術分野】
本発明は、環境対応型インキ用のオフセット印刷用塗工紙に関し、特に石油由来の溶剤に代えて植物由来の油を比較的多量に使用する、いわゆる環境対応型インキを使用した場合に、インキセット性および印刷光沢に優れた環境対応型インキ用のオフセット印刷用塗工紙および易脱墨性印刷物に関するものである。
【０００２】
【従来の技術】
近年、オフセット印刷およびその印刷物の分野では、印刷操業性および印刷品質への要望がますます厳しくなっている。またその一方では、環境への負荷低減が大きなテーマとして注目されている。
【０００３】
オフセット印刷用インキは、原材料として石油由来の溶剤が使用されている。一般的なインキの成分比率は、インキ全量に対して、石油溶剤が約３０質量％、植物油が輪転式用で約５質量％、シート式用で約１０質量％であり、その他が顔料、樹脂、助剤などからなる。これら原材料のうち、揮発性有機化合物（以下、ＶＯＣと略す。）は石油溶剤に多く含まれ、大気へ揮発することにより印刷作業環境の汚染や排気による大気汚染につながっている。また、限られた天然資源である石油を消費してしまう点からも、石油溶剤を別の原材料に置換する試みがなされてきている。
【０００４】
例えば、米国大豆協会の働きかけにより、大豆油を石油溶剤の代替として使用することが奨励され、一定以上の比率、輪転式用で約７質量％以上、シート式用で約２０質量％以上使用することでこれを大豆油インキとして認定し、その使用を促進している。
【０００５】
さらに、ほぼ完全にＶＯＣを無くす試みとして、石油溶剤を全て植物油もしくは食用油の廃油で置換したインキが開発され、販売されるまでに至っている。このような環境対応型のオフセット印刷用インキはＶＯＣを削減するだけでなく、農作物あるいは食品廃油由来である為、資源の安定的な供給および限られた石油資源の保護、また脱墨性の容易さによる紙の再生の促進といった面でこれまでの石油溶剤多用型のインキに対し優れていると報告されている。
【０００６】
しかし、このような環境対応型のオフセット印刷用インキの弱点として、インキセット性の遅さや印刷光沢の低さが挙げられる。石油溶剤は揮発性に優れる為、インキセット性の発現に寄与している。しかし、環境対応型インキは、有機溶剤の配合が少ない、または配合しないため、蒸発ではなくむしろ油の重合によりインキセットを進めるため、乾燥により長い時間を費やしてしまう。特に、強制熱風乾燥を伴い高速で操業される輪転式印刷機では、このインキ乾燥性に劣る点が問題となりやすい。したがって、環境対応型インキは印刷物の美観的性能として重要視される印刷光沢に劣る場合が多い。
【０００７】
環境対応型インキを用いた印刷操業性および品質を向上させる手法としてのインキ設計面から、いくつかの試みがなされているが、印刷用紙からの報告は見当たらない。
【０００８】
【発明が解決しようとする課題】
本発明の目的は、インキセット性と印刷光沢の発現に劣る傾向のある植物油を多用したいわゆる環境対応型インキ使用の印刷に際し、優れたインキセット性と印刷光沢を両立して与える環境対応型インキ用のオフセット印刷用塗工紙と、再生紙として処理する際に脱墨が容易である易脱墨性印刷物を提供するものである。
【０００９】
【課題を解決するための手段】
本発明者は、上記の課題について鋭意研究を重ねた結果、オフセット印刷用塗工紙の最上層に板状軽質炭酸カルシウムを含有することで、植物油を多用した、いわゆる環境対応型インキを使用しても優れたインキセット性と印刷光沢を発現することを見出した。
【００１０】
すなわち、本発明の環境対応型インキ用のオフセット印刷用塗工紙は、原紙の片面または両面に少なくとも１層の塗工層を設けた環境対応型インキ用のオフセット印刷用塗工紙において、該塗工層中に含有される顔料が板状軽質炭酸カルシウムであることを特徴とするものである。
【００１１】
本発明において、塗工層中に含有される板状軽質炭酸カルシウムは、全顔料の３０質量％以上であり、平均粒子径１．５μｍ以下であることが好ましい。
【００１２】
また、本発明の易脱墨性印刷物は、環境対応型インキ用のオフセット印刷用塗工紙に、植物由来の油の含有比率が全インキに対して２０質量％以上である環境対応型インキを用いてオフセット印刷された印刷物であることを特徴とするものである。
【００１３】
【発明の実施の形態】
以下、本発明の環境対応型インキ用のオフセット印刷用塗工紙および易脱墨性印刷物について詳細に説明する。
【００１４】
本発明は、原紙の片面または両面に少なくとも１層の塗工層を設けたものであり、塗工層中に板状軽質炭酸カルシウムを含有させることで、植物油を多用したいわゆる環境対応型インキを使用しても優れたインキセット性と印刷光沢を発現することを特徴とするオフセット印刷用塗工紙である。
【００１５】
オフセット印刷用インキの乾燥機構として、大きく３つの乾燥機構を挙げることができる。先ず一つは、強制熱風乾燥による石油由来の溶剤の蒸発による機構、二つ目は、比較的低粘度な溶剤や油が塗工層および原紙の毛細管に浸透する機構、そして最後は、植物油などの乾性油の分子構造に含まれる不飽和二重結合が酸化され、網目状の架橋構造を形成する機構である。これら３つの機構は、流動性を持つインキを増粘させ、不動化を経て固化させることにより、用紙上にインキを固定する働きをする。
【００１６】
これら３つの機構はそのいくつかが複合して作用するものであるが、シート式印刷では溶剤および油の浸透と酸化重合がインキの乾燥に重要な役割を示し、その速度は比較的遅い。一方、輪転式印刷においてはこれら３つの機構全てが作用するが、強制熱風乾燥を伴って高速で多量に印刷を行う場合、石油系溶剤の蒸発によるインキのセット性が最も重要な役割を示すと言える。
【００１７】
いずれにせよ、インキのセット性は、印刷機の操業性の優劣を作用する重要な因子であり、インキセット性に劣るインキと用紙の組み合わせでは、印刷機および印刷物のインキによる汚染、溶剤臭気、または印刷物の癒着などといった問題を引き起こす。
【００１８】
印刷作業環境および大気汚染の低減、脱墨性の容易さ、石油資源の保護などの点で最近注目されている植物油を比較的多量に使用した環境対応型インキは、その弱点としてインキセット性の遅さと印刷光沢の低さが挙げられている。
【００１９】
短時間でのインキセット性が、石油系溶剤の蒸発やオフセット印刷用塗工紙への浸透に依存していることから、石油系溶剤の含有率が低い環境対応型インキのインキセット性が劣ることは明らかである。
【００２０】
ここで挙げる「環境対応型インキ」とは、インキ全体に対して、シート式用で１８質量％以上、輪転式用で６質量％以上の植物油を配合するものを指す。植物油の配合比率がこれらを下回る場合は、先に示したような環境対応型インキとしての利点は著しく損なわれる場合がある。
【００２１】
また、ここで挙げる「植物油」とは、大豆油、菜種油、桐油、蓖麻子油、亜麻仁油、そしてさらにそれらの重合油、変性物などを示す。
【００２２】
本発明の環境対応型インキ用のオフセット印刷用塗工紙は、塗工層中に含有する板状軽質炭酸カルシウムの含有率および平均粒子径を規定することによって、先に延べたような環境対応型インキの弱点であるインキセット性の遅さと印刷光沢の低さを大きく改善するものである。
【００２３】
本発明に用いられる板状軽質炭酸カルシウムは、１次粒子形状が板状構造であれば特に限定されない。例えば、特開平７−２６７６３４号公報には、水酸化カルシウムの水懸濁液に炭酸ガスを導入する炭酸カルシウムの生成過程において、塩基性炭酸カルシウムを生成する条件下で、有機アミン化合物を共存させて炭酸化反応を行う板状軽質炭酸カルシウムの製造方法が開示されている。また、特開平５−１１６９３６号公報には、水酸化カルシウムの水懸濁液に炭酸ガスを導入する炭酸カルシウムの生成過程において、水溶性のバリウム塩、ストロンチウム塩を添加し、更に有機アミン化合物を共存させて炭酸化反応を行うことで、高分散性板状軽質炭酸カルシウムの製造方法が開示されている。
【００２４】
塗工層中に含有する板状軽質炭酸カルシウムの含有率は、全顔料の３０質量％以上であり、好ましくは５０〜９０質量％である。板状軽質炭酸カルシウムの含有率が高いほど、インキセット性を早くすることが可能であるが、インキセット性が早過ぎると印刷光沢が低下するため、板状軽質炭酸カルシウムの含有率は９０質量％以下とすることが好ましい。
【００２５】
また、塗工層中に含有する板状軽質炭酸カルシウムの平均粒子径は、１．５μｍ以下であり、好ましくは１．２μｍ以下にすることが好ましい。板状軽質炭酸カルシウムの平均粒子径が大きくなると、一般的な印刷品質である白紙光沢、平滑が低下するために好ましくない。
【００２６】
また、本発明に用いられる板状軽質炭酸カルシウムは、少なくとも１種類以上の分散剤を添加して攪拌し、顔料分散スラリーとして用いることが好ましい。この時、顔料スラリー中に２次凝集を形成している場合は、ブレード塗工時にストリーク、ブリーディングなどの操業欠陥を生じるため、好ましくない。このような場合、一般的な湿式粉砕処理を行って顔料スラリーの平均粒子径を、本発明の規定値にすることが好ましい。
【００２７】
湿式粉砕処理に用いる粉砕機としては、一般的に使用されているアトライター、振動ミル、ボールミル、竪型サンドミル、横型サンドミル、ジェットミルなどが挙げられる。また、メディアとしては、ガラス、セラミックス、アルミナ、ジルコニアなどが用いられる。メディア径は０．１〜１０ｍｍが好ましく、メディア充填率、粉砕処理時間、粉砕処理回数は、処理後の板状軽質炭酸カルシウムの形状が破壊されず、且つ目的とする平均粒子径になるように、適宜選択されるものである。
【００２８】
また、本発明に用いられる分散剤は、水系分散剤であれば特に限定されるものでは無い。一般的に、ポリアクリル酸塩類、アクリル酸−マレイン酸コポリマー類、オレフィン−マレイン酸塩コポリマー類、ポリビニルアルコール類、ナフタレンスルホン酸塩ホルマリン縮合物類、アルキルジフェニルエーテルジスルホン酸塩、ポリエチレングリコール類、ポリエチレングリコールエステル類、アミンオキサイド類、ヘキサメタリン酸塩、カルボキシメチルセルロース類などが挙げられ、単独または併用して用いることが可能であり、何ら制限されるものではない。
【００２９】
すなわち、平均粒子径が小さく、顔料スラリー時に２次凝集の無い板状軽質炭酸カルシウムを一定比率以上含むことで、インキと接する塗工層はより多くの微細な孔を有することとなる。この微細な孔はインキ乾燥の機構で重要な役割を果たし、溶剤および油のオフセット印刷用塗工紙への浸透を強く促進し、その結果インキセット性は改善する。また、板状軽質炭酸カルシウムは、紡錘状、柱状、立方状の軽質炭酸カルシウムとは異なり、オフセット印刷用塗工紙の微視的な平滑性を著しく高め、白紙光沢および印刷光沢の発現を大きく改良している。
【００３０】
本発明は、塗工液中に板状軽質炭酸カルシウムを含有することを特徴としたものであるが、その他の顔料は特に限定されるものではなく、例えば、各種カオリン、タルク、粉砕炭酸カルシウムなどの精製した天然鉱物顔料、サチンホワイト、リトホンなどの複合合成顔料、酸化チタン、水酸化アルミナなどの半合成顔料、板状以外の紡錘状、柱状、立方状などの軽質炭酸カルシウム顔料、プラスチック顔料などの合成顔料が挙げられる。
【００３１】
塗工液に用いられる澱粉としては、通常の澱紛、酸化澱紛、エーテル化澱紛、エステル化澱紛、酵素変性澱紛やそれらをフラッシュドライして得られる冷水可溶性澱粉が挙げられる。
【００３２】
また、塗工液に用いられる増粘剤としては、カルボキシメチルセルロース、アルギン酸ソーダ、メチルセルロース、ヒドロキシエチルセルロース、カゼイン、ポリアクリル酸ソーダなどの水溶性高分子、ポリアクリル酸塩、スチレンマレイン酸無水共重合体などの合成重合体、珪酸塩などの無機重合体などが挙げられる。
【００３３】
塗工液に用いられる澱粉以外のバインダーとしては、スチレン−ブタジエン系、アクリル系、酢酸ビニル系などの各種共重合体ラテックス、ポリビニルアルコール、ポリアクリル酸ナトリウム、ポリエチレンオキシド、ポリアクリルアミド、ユリアまたはメラミン／ホルマリン樹脂、ポリエチレンイミン、ポリアミドポリアミン／エピクロルヒドリンなどの水溶性合成物、ワックス、カゼイン、大豆蛋白などの天然物およびこれらをカチオン化したものなどが挙げられる。
【００３４】
また、必要に応じて、消泡剤、耐水化剤、着色剤などの通常使用されている各種助剤、およびこれらの各種助剤をカチオン化したものが好適に用いられる。
【００３５】
本発明に用いられる原紙としては、ＬＢＫＰ、ＮＢＫＰなどの化学パルプ、ＧＰ、ＰＧＷ、ＲＭＰ、ＴＭＰ、ＣＴＭＰ、ＣＧＰなどの機械パルプ、および故紙パルプなどの各種パルプを含み、軽質炭酸カルシウム、重質炭酸カルシウム、タルク、クレー、カオリンなどの各種填料、サイズ剤、定着剤、歩留り剤、紙力増強剤などの各種配合剤を好適に配合し、酸性、中性、アルカリ性のいずれかでも抄造できる。
【００３６】
本発明の原紙においては、ノーサイズプレス原紙、澱紛、ポリビニルアルコールなどでサイズプレスされた原紙などを用いることができる。また、必要とする原紙の密度、平滑度を得るために各種カレンダー処理を施す場合もある。
【００３７】
よって、本発明の環境対応型インキ用のオフセット印刷用塗工紙は、良好な印刷光沢を保持しつつ、さらには非常に優れたインキセット性が発揮される。また、強制熱風乾燥を伴うオフセット輪転式印刷においては、その優れた透気性によって耐ブリスター性も向上させる働きも示す。
【００３８】
本発明において、最下層および最上層を含めた各塗工層を塗工する方法は、特に限定されるものではなく、サイズプレス、ゲートロール、シムサイザーなどの各種メタードフィルムトランスファー、エアーナイフ、ロッド、ブレード、ダイレクトファウンテンなどの各方式を適宜使用する。
【００３９】
本発明において、原紙の片面または両面に設けた塗工層の塗工量は、２〜２５ｇ／ｍ２、好ましくは５〜２０ｇ／ｍ２である。
【００４０】
必要に応じて、塗工、乾燥後にスーパーカレンダー、ソフトカレンダーなどの装置を用いてカレンダー処理を行い、平滑化処理が施される。平滑化処理は、印刷後の印刷光沢を向上させることが可能であり好ましい。
【００４１】
さらに、第２の発明は、このようにして選られた本発明が示す環境対応型インキ用のオフセット印刷用塗工紙に対して、植物由来の油の含有比率が全インキに対して２０質量％以上である環境対応型インキを用いてオフセット印刷された印刷物からなる易脱墨性印刷物である。
【００４２】
第２の発明における環境対応型インキは、上述した植物油を２０質量％以上含有するインキであり、これを本発明によるオフセット印刷用塗工紙に適用することで、印刷された印刷物に対する脱墨性効果がより優れたものとなる。
【００４３】
ここで、脱墨パルプの製造過程は、パルパーによる離解およびインキの剥離と、フローターによるインキの除去とパルプの精製といった二つの工程に大別できる。本発明によるオフセット印刷用塗工紙は、その塗工層に板状軽質炭酸カルシウムを配合しており、塗工層中に空隙構造を形成することから、特にパルパー工程でのインキの剥離においてインキ被膜の破壊を容易にして脱墨性を促進する。
【００４４】
よって、第２の発明における印刷物は、往来のオフセット印刷用塗工紙と環境対応型インキとを組み合わせたものよりも、優れたインキセット性によって良好な印刷作業性を実現し、かつ優れた印刷光沢を有する美観的性能が高い印刷物を提供し、またそればかりでなく、該印刷物は脱墨パルプ製造時に優れた脱墨性を発揮する。よって昨今求められている紙の再生紙化を促すものとして有意な印刷物と言える。
【００４５】
【実施例】
以下、実施例により本発明を具体的に説明するが、本発明はこれら実施例に限定されるものではない。なお、実施例中の部および％は、特に指定のない限り、すべて質量部および質量％を示す。
【００４６】
《第１の発明》
実施例１〜７および比較例１〜２
下記の配合にて、実施例１〜７および比較例１〜２のオフセット印刷用塗工紙を作製した。
＜原紙配合＞
ＬＢＫＰ（濾水度３３０〜４４０ｍｌｃｓｆ）　　　　　　　　　　　　　　　　　　　　　７０部
ＮＢＫＰ（濾水度３９０〜４９０ｍｌｃｓｆ）　　　　　　　　　　　　　　　　　　　３０部
【００４７】
＜内添薬品＞
軽質炭酸カルシウム（＊原紙中灰分で表示）　　　　　　　　　　　　　　　　　　　　　　　　＊８部
市販カチオン化澱粉　　　　　　　　　　　　　　　　　　　　　　　　　　　　　　　　　　　　　　　　　　　　１．０部
市販カチオン系ポリアクリルアミド歩留まり向上剤　　　　　　　０．０３部
パルプ、内添薬品を上記の配合で調整し、坪量７０ｇ／ｍ２の原紙を抄造した。
【００４８】
この原紙に対して、サイズプレスにより０．３０ｇ／ｍ２の酸化澱粉を付着させて塗工用原紙を得た。
【００４９】
＜塗工液の配合＞
市販板状軽質炭酸カルシウム　　　　　　　＊種類と配合部数は表１に示した
市販カオリンクレー　　　　　　　　　　　　　　　　　　＊種類と配合部数は表１に示した
市販重質炭酸カルシウム　　　　　　　　　　　　　＊種類と配合部数は表１に示した
市販ポリアクリル酸系分散剤　　　　　　　　　　　　　　　　　　　　　　　　０．１部
ラテックスバインダー　　　　　　　　　　　　　　　　　　　　　　１５部
市販燐酸エステル化澱粉　　　　　　　　　　　　　　　　　　　　　　　　　　　　　　　　　　　　　　　　　　　　３部
市販カルボキシメチルセルロース系増粘剤（ＣＭＣ）　　　　　　　　　　　　０．１部
水酸化ナトリウムにてｐＨ９．６に調製
塗工液濃度　　　　　　　　　　　　　　　　　　　　　　　　　６０．０％
【００５０】
上記実施例１〜７および比較例１〜２で作製したオフセット印刷用塗工紙について、下記の評価方法により評価し、その結果を表１に示した。なお、評価に用いた環境対応型インキは植物油の配合率が全インキに対して３０質量％のシートオフセット用インキである。
【００５１】
＜評価方法＞
（１）平滑度
ＪＩＳ−Ｐ−８１１９に基づいて、ベック試験器を使用して平滑度の測定を行った。測定単位は秒であり、数字が大きいほど高平滑であることを示している。
【００５２】
（２）インキセット性
ＲＩ印刷適性試験機を用い、一定量のインキを用いてサンプルを印刷した後、３０秒の間隔をおいて、別に用意したオフセット印刷用塗工紙に転写し、その転写度合いを目視にて評価した（１０点満点）。ここで、○以上を発明の対象とした。
◎（非常に良好）　：１０点
○（良好）　　　　：７〜９点
△（普通）　　　　：４〜６点
×（不良）　　　　：５点以下
【００５３】
（３）印刷光沢
ＲＩ印刷適性試験機を用いて、藍色、紅色、黄色（インキ量各０．２ｃｃ）の重色ベタ印刷を施した後、グロスメーターにて、光沢を入射角６０°反射角６０°の反射率で評価した。評価基準を以下に示す。ここで、○以上を発明の対象とした。
◎（非常に良好）　：印刷光沢が７０％以上
○（良好）　　　　：印刷光沢が６５％以上で７０％未満
△（普通）　　　　：印刷光沢が５５％以上で６５％未満
×（不良）　　　　：印刷光沢が５５％未満
【００５４】
【表１】
2004027397.tif 000002
【００５５】
評価：
実施例１〜７では、いずれも平滑度、インキセット性および印刷光沢を高い次元で両立している。一方、比較例１〜２では、環境対応型インキを用いた場合にインキセット性および印刷光沢を満足する結果が得られていない。また、実施例７では、板状軽質炭酸カルシウムの平均粒子形状が大きいために平滑度が低下したため、印刷光沢が実施例４よりも若干劣っている。また、板状軽質炭酸カルシウムのみの実施例６では、インキセットが非常に早いため、印刷光沢が実施例４よりも劣っている。
【００５６】
《第２の発明》
実施例８〜１１、および比較例３〜７
下記のとおり、実施例８〜１１および比較例３〜７の易脱墨性印刷物を作製した。なお、印刷に用いたオフセット印刷用塗工紙は以下に示すとおり、それぞれの記号で表した。
印刷用紙Ａ：実施例１で作製したオフセット印刷用塗工紙
印刷用紙Ｂ：実施例５で作製したオフセット印刷用塗工紙
印刷用紙Ｃ：比較例１で作製したオフセット印刷用塗工紙
印刷用紙Ｄ：比較例２で作製したオフセット印刷用塗工紙
【００５７】
上記に示した印刷用紙Ａ〜Ｄに対し、以下に示す環境対応型インキを用いてシートオフセット印刷機により印刷を行った。
環境対応型インキａ：全インキに対する植物油の割合が１０質量％
環境対応型インキｂ：全インキに対する植物油の割合が２０質量％
環境対応型インキｃ：全インキに対する植物油の割合が１００質量％
【００５８】
上記実施例８〜１１および比較例３〜７による易脱墨性印刷物について、下記の評価方法により評価し、その結果を表２に示した。
【００５９】
＜評価方法＞
（１）脱墨性
印刷物に対してパルパーおよびフローテーションといった一連の脱墨パルプ製造過程を施し、得られたパルプスラーリーを用いてラボ用抄紙機にてシートを作製した。このシートに含まれる有色不純物を画像解析装置にて二値化し、有色不純物の面積と個数を求めた。これをもとに脱墨性を１０点満点で表わした。ここで、○以上を発明の対象とした。
◎（非常に良好）：１０点
○（良好）　　　：７〜９点
△（普通）　　　　　　：４〜６点
×（不良）　　　：５点以下
【００６０】
【表２】
2004027397.tif 000003
【００６１】
実施例８〜１１の本発明の環境対応型インキ用のオフセット印刷用塗工紙と植物油を多く含有する環境対応型インキとの組み合わせであり、易脱墨性に優れている。比較例３と４は、環境対応型インキ用のオフセット印刷用塗工紙と全インキに対する植物油の割合が１０質量％のインキとの組み合わせであり、脱墨性がやや劣る。一方、比較例５は、往来のオフセット印刷用塗工紙と植物油の割合が１０質量％のインキとの組み合わせであり、脱墨性が非常に劣る。また、比較例６と７は、往来のオフセット印刷用塗工紙と植物油の割合がそれぞれ２０質量％、４０質量％の環境対応型インキとの組み合わせであり、環境対応型インキ用のオフセット印刷用塗工紙を使用していないため、環境対応型インキの特性である脱墨性もあまり発揮されていない。
【００６２】
【発明の効果】
本発明における環境対応型インキ用のオフセット印刷用塗工紙は、特に石油由来の溶剤に代えて植物由来の油を比較的多量に含む、いわゆる環境対応型インキを使用した場合に、インキセット性および印刷光沢に優れ、また、易脱墨性印刷物は、再生紙として処理する際の脱墨性に優れている。